(57)【要約】【課題】引張強さおよび圧縮永久歪みに優れたアクリルゴム組成物と架橋アクリルゴム部材を提供する。【解決手段】活性塩素基タイプのアクリルゴムと、トリアジンチオール・ジチオカルバミン酸塩系架橋剤と、ＤＢＰ吸収量が１５０ｃｍ３／１００ｇ以上のカーボンブラックと、標準酸化還元電位が−２．５０Ｖ以上の金属からなる金属水酸化物とを含有し、前記アクリルゴム１００質量部に対して、前記架橋剤を０．５〜５質量部、前記カーボンブラックを３０〜１００質量部、前記金属水酸化物を０．１〜０．５質量部含有することを特徴とするアクリルゴム組成物と、当該組成物を架橋してなる架橋アクリルゴム部材である。【選択図】なし【特許請求の範囲】
【請求項１】
活性塩素基タイプのアクリルゴムと、
トリアジンチオール・ジチオカルバミン酸塩系架橋剤と、
ＤＢＰ吸収量が１５０ｃｍ３／１００ｇ以上のカーボンブラックと、
標準酸化還元電位が−２．５０Ｖ以上の金属からなる金属水酸化物とを含有し、
前記アクリルゴム１００質量部に対して、前記架橋剤を０．５〜５質量部、前記カーボンブラックを３０〜１００質量部、前記金属水酸化物を０．１〜０．５質量部含有することを特徴とするアクリルゴム組成物。
【請求項２】
活性塩素基タイプのアクリルゴムと、
ＤＢＰ吸収量が１５０ｃｍ３／１００ｇ以上のカーボンブラックと、
標準酸化還元電位が−２．５０Ｖ以上の金属からなる金属水酸化物とを含有し、
前記アクリルゴムは、トリアジンチオール・ジチオカルバミン酸塩で架橋され、
前記アクリルゴム１００質量部に対して、前記カーボンブラックを３０〜１００質量部、前記金属水酸化物を０．１〜０．５質量部含有することを特徴とする架橋アクリルゴム部材。
【発明の詳細な説明】
【技術分野】
【０００１】
本発明は、アクリルゴム組成物と当該組成物を架橋してなる架橋アクリルゴム部材に関する。
【背景技術】
【０００２】
自動車等車両の自動変速機（ＡＴ）内部のクラッチ締結に、ボンデッドピストンシール（以下、「ＢＰＳ」と記載する。）が使用されている。ＢＰＳは、一般に、自動変速機の内部において油圧作動（往復運動）する金属環と、この金属環に架橋接着されてシール作用をなすゴム状弾性材とを備えている。
【０００３】
現在、ＢＰＳ用のゴム状弾性材として、耐熱性および耐油性に優れたアクリルゴムが広く使用されている。アクリルゴムは、ポリマーの特性上、二次架橋を付与し、架橋密度を高くして使用するのが通例である。しかし、ＢＰＳ用途では、製品の生産量が大きいことから、工程費削減のために、二次架橋をせずに製品化されている。
【０００４】
特許文献１には、ハロゲン含有アクリルゴム、フェニル基含有２級アミン系老化防止剤および水酸化カルシウムまたは酸化カルシウムを含有してなるハロゲン含有アクリルゴム組成物が開示されている。
【先行技術文献】
【特許文献】
【０００５】
【特許文献１】特許第３３８２６７６号公報
【発明の概要】
【発明が解決しようとする課題】
【０００６】
特許文献１に記載のハロゲン含有アクリルゴム組成物は、耐熱性には優れているものの、引張り強さや加工性において、改善の余地を有するものであった。
【０００７】
昨今のアクリルゴム材料のベースポリマーには、高温短時間で架橋可能な活性塩素タイプのアクリルゴムが使用されることがある。活性塩素基タイプのアクリルゴムに適用可能な架橋系には、硫黄・金属石鹸系架橋剤とトリアジンチオール・ジチオカルバミン酸塩系架橋剤の２種類があり、それぞれの架橋物の特性は異なっている。硫黄・金属石鹸系架橋剤では、引張強さや伸びなどの常態物性に優れるのに対して、トリアジンチオール・ジチオカルバミン酸塩系架橋剤では、圧縮永久歪み率に優れるものの、硫黄・金属石鹸系架橋剤と比較して、引張強さが低いこと、及び温水浸漬後の金属接着性が低下することが欠点である。いずれの架橋剤系を用いても、高い引張強さおよび低い圧縮永久歪み率が必要とされる金属接着部品への適用では、ゴムの特性上、両方の性能を両立させることは困難であった。
【０００８】
本発明はこのような状況に鑑みてなされたものである。すなわち、本発明の課題は、引張強さおよび圧縮永久歪みに優れた架橋アクリルゴム部材とそれを製造するためのアクリルゴム組成物を提供することである。
【課題を解決するための手段】
【０００９】
本発明は、特定のアクリルゴムの架橋において、トリアジンチオール・ジチオカルバミン酸塩架橋を適用することによって、良好な圧縮永久歪み率を維持しつつ、欠点である引張強さの低下を特定のカーボンブラックを配合することによって補強・改善して、上記課題の解決を図ることに成功したものである。
【００１０】
すなわち、本発明のアクリルゴム組成物は、活性塩素基タイプのアクリルゴムと、トリアジンチオール・ジチオカルバミン酸塩系架橋剤と、ＤＢＰ（Di-butyl phthalate）吸収量が１５０ｃｍ３／１００ｇ以上のカーボンブラックと、標準酸化還元電位が−２．５０Ｖ以上の金属からなる金属水酸化物とを含有し、前記アクリルゴム１００質量部に対して、前記架橋剤を０．５〜５質量部、前記カーボンブラックを３０〜１００質量部、前記金属水酸化物を０．１〜０．５質量部含有することを特徴としている。
【００１１】
また、本発明の架橋アクリルゴム部材は、活性塩素基タイプのアクリルゴムと、ＤＢＰ吸収量が１５０ｃｍ３／１００ｇ以上のカーボンブラックと、標準酸化還元電位が−２．５０Ｖ以上の金属からなる金属水酸化物とを含有し、前記アクリルゴムは、トリアジンチオール・ジチオカルバミン酸塩で架橋され、前記アクリルゴム１００質量部に対して、前記カーボンブラックを３０〜１００質量部、前記金属水酸化物を０．１〜０．５質量部含有することを特徴としている。
【発明の効果】
【００１２】
本発明の架橋アクリルゴム部材は、引張強さおよび圧縮永久歪みのいずれの性能も優れている。また、本発明のアクリルゴム組成物は、当該架橋アクリルゴム部材を製造することができる。
【発明を実施するための形態】
【００１３】
以下、本発明の実施形態を詳細に説明する。ただし、本発明の範囲は、以下に説明する実施形態に限定されるわけではない。
【００１４】
本発明のアクリルゴム組成物は、活性塩素基タイプのアクリルゴムと、トリアジンチオール・ジチオカルバミン酸塩系架橋剤と、ＤＢＰ吸収量が１５０ｃｍ３／１００ｇ以上のカーボンブラックと、標準酸化還元電位が−２．５０Ｖ以上の金属からなる金属水酸化物とを含有している。以下各成分について説明する。
【００１５】
アクリルゴムは、アクリル酸アルキルエステルまたはアクリル酸アルコキシアルキルエステルを主たるモノマー成分とし、架橋点となる官能基を有する架橋性モノマーを共重合させた重合体である。アクリル酸アルキルエステルとしては、例えば、アルキル基の炭素数が１〜２０のアクリル酸アルキルエステルが挙げられる。具体的には、アクリル酸メチル、アクリル酸エチル、アクリル酸ｎ−ブチル、アクリル酸ｉｓｏ−ブチル、アクリル酸ｔｅｒｔ−ブチル、アクリル酸プロピル、アクリル酸ｎ−オクチル、アクリル酸２−エチルヘキシル、アクリル酸ラウリル、アクリル酸ステアリル等があり、好ましくはアクリル酸メチル、アクリル酸エチル、アクリル酸ｎ−ブチルである。
【００１６】
また、アクリル酸アルコキシアルキルエステルとしては、例えば、アルコキシ基の炭素数が１〜４のアクリル酸アルコキシアルキルエステルが挙げられる。具体的には、アクリル酸メトキシメチル、アクリル酸メトキシエチル、アクリル酸エトキシエチル、アクリル酸ブトキシエチル、アクリル酸メトキシエトキシエチル等があり、好ましくはアクリル酸メトキシエチル、アクリル酸エトキシエチル、アクリル酸ブトキシエチルである。
【００１７】
また、架橋点となる官能基を有する架橋性モノマーとしては、エポキシ基、カルボキシル基、活性ハロゲン基、水酸基、アミド基等を有する架橋性モノマー、またはジエン系モノマーがある。
【００１８】
活性塩素基タイプのアクリルゴムとは、架橋性モノマーとして、活性塩素基を有する架橋性モノマーが共重合されたアクリルゴムである。活性塩素基を有する架橋性モノマーとしては、例えば、２−クロルエチルビニルエーテル、２−クロルエチルアクリレート、ビニルベンジルクロライド、ビニルクロルアセテート、アリルクロルアセテート等が挙げられる。
【００１９】
活性塩素基タイプのアクリルゴムは、１種類または２種類以上を適宜混合して使用することができる。ゴム種としては、活性塩素基タイプのアクリルゴムを単独で用いることが望ましいが、必要に応じて、本発明の効果を損なわない範囲で、他の種類のゴム成分や樹脂成分を添加してもよい。
【００２０】
活性塩素基タイプのアクリルゴムは、トリアジンチオール・ジチオカルバミン酸塩系架橋剤によって架橋される。トリアジンチオール・ジチオカルバミン酸塩系架橋剤によって架橋された活性塩素基タイプのアクリルゴムは、一次架橋であっても、圧縮永久歪み率に優れたものとなる。しかし、通常、トリアジンチオール・ジチオカルバミン酸塩系架橋剤による架橋アクリルゴムは引張強さが低いものとなる。そこで、後記するように、特定のハイストラクチャータイプのカーボンブラックを使用することによって、引張強さの低下を抑制している。
【００２１】
アクリルゴム１００質量部に対するトリアジンチオール・ジチオカルバミン酸塩系架橋剤の添加量は、圧縮永久歪みを向上させるという観点から、０．５〜５質量部である。トリアジンチオール・ジチオカルバミン酸塩系架橋剤は、トリアジンチオールとジチオカルバミン酸塩から構成されている。
【００２２】
トリアジンチオールとしては、例えば、２，４，６−トリメルカプト−ｓ−トリアジン、６−アニリノ−１，３，５−トリアジン−２，４−ジチオール、６−ジメチルアミノ−１，３，５−トリアジン−２，４−ジチオール、６−ジエチルアミノ−１，３，５−トリアジン−２，４−ジチオール、６−ジ−ｎ−プロピルアミノ−１，３，５−トリアジン−２，４−ジチオール、６−ジ−イソプロピルアミノ−１，３，５−トリアジン−２，４−ジチオール、６−ジ−ｎ−ブチルアミノ−１，３，５−トリアジン−２，４−ジチオール、６−ｎ−ヘキシルアミノ−１，３，５−トリアジン−２，４−ジチオール、６−ｎ−オクチルアミノ−１，３，５−トリアジン−２，４−ジチオール、１，３，５−トリアジン−２，４，６−トリチオール等が挙げられる。これらの中では、２，４，６−トリメルカプト−ｓ−トリアジンが好ましい。
【００２３】
ジチオカルバミン酸塩としては、例えば、ジメチルジチオカルバミン酸亜鉛、ジメチルジチオカルバミン酸銅、ジメチルジチオカルバミン酸カドミウム、ジメチルジチオカルバミン酸鉛、ジメチルジチオカルバミン酸ビスマス、ジメチルジチオカルバミン酸鉄、ジメチルジチオカルバミン酸テルル、ジエチルジチオカルバミン酸亜鉛、ジ‐ｎ‐ブチルジチオカルバミン酸亜鉛、ジ‐ｎ‐ヘキシルジチオカルバミン酸亜鉛、ジ‐ｎ‐オクチルジチオカルバミン酸亜鉛、ジ‐ｎ‐デシルジチオカルバミン酸亜鉛、ジ‐ｎ‐ドデシルジチオカルバミン酸亜鉛、メチルベンジルジチオカルバミン酸亜鉛、ジベンジルジチオカルバミン酸亜鉛、メチルシクロヘキシルジチオカルバミン酸亜鉛、ジシクロヘキシルジチオカルバミン酸亜鉛等が挙げられる。これらの中では、ジメチルジチオカルバミン酸亜鉛が好ましい。
【００２４】
本発明では、カーボンブラックとして、アグリゲートが発達したハイストラクチャータイプのカーボンブラックを用いることが必要である。ハイストラクチャータイプのカーボンブラックを用いることによって、架橋されたアクリルゴムの引張強さの低下を抑制することが可能となる。
【００２５】
ハイストラクチャータイプのカーボンブラックとは、具体的には、ＤＢＰ吸収量が１５０ｃｍ３／１００ｇ以上のカーボンブラックである。カーボンブラックのアグリゲート間の空隙量は、ストラクチャーと相関があり、ＤＢＰ（Di-butyl phthalate）の吸収量を測定することによって、ストラクチャーの発達の程度を定量化することができる。ＤＢＰ吸収量が１５０ｃｍ３／１００ｇ以上のカーボンブラックであると、アクリルゴムの引張強さを保持することが可能となる。なお、ＤＢＰ吸収量は、ＪＩＳ  Ｋ６２１７−４に準拠して測定することができる。
【００２６】
カーボンブラックによる強度補強は、粒子径の小さいタイプを用いることでも可能ではあるが、粒子径が小さいカーボンブラックでは、圧縮永久歪み率が低下する。本発明で用いるカーボンブラックは、粒径を小さくすることなく、ストラクチャーを発達させたものであるため、圧縮永久歪み率を低下させることなく、引張強さの向上を可能としている。
【００２７】
カーボンブラックの種類としては、特に限定されるものではなく、例えば、ＳＲＦ、ＧＰＦ、ＦＥＦ、ＨＡＦ、ＭＡＦ、ＩＳＡＦ、ＳＡＦ、ＦＴ、ＭＴ等のカーボンブラックを挙げることができ、ＭＡＦ、ＳＲＦを好適に用いることができる。また、これらのカーボンブラックは、１種類を単独で用いてもよく、２種類以上を併用してもよい。また、ＤＢＰ吸収量が１５０ｃｍ３／１００ｇ以上のカーボンブラックとＤＢＰ吸収量が１５０ｃｍ３／１００ｇ未満のカーボンブラックとを混合して、平均のＤＢＰ吸収量を１５０ｃｍ３／１００ｇ以上として用いてもよい。
【００２８】
カーボンブラックは、アクリルゴム１００質量部に対して、３０〜１００質量部含有させる。カーボンブラックの含有量が３０質量部未満であると、アクリルゴムの引張強さの維持が困難になる。またカーボンブラックの含有量が１００質量部を超えると、引張強さと圧縮永久歪みの保持が困難となる。
【００２９】
ＢＰＳでは、通常、金属板にゴム部材が架橋接着されている。しかし、ゴム−金属接着体を温水浸漬すると、酸化腐食によって接着界面が破壊されるという問題点が存在する。このような問題点に対処するため、ゴム部材には、受酸剤として金属水酸化物が添加されて、酸化作用を緩和することが行われる。金属水酸化物としては、従来から水酸化カルシウムを配合することが一般的であった。しかし、ゴム配合剤として水酸化カルシウムを添加すると、金属のイオン化傾向が強過ぎて、ゴム生地のスコーチタイム（T5）を極端に短くしてしまうことがある。
【００３０】
また、アクリルゴムのトリアジンチオール・ジチオカルバミン酸塩系架橋剤による架橋では、温水浸漬後の金属との接着性が低下することがある。
【００３１】
そこで、本発明においては、ゴム部材にイオン化傾向の小さい金属からなる金属水酸化物を含有させる。イオン化傾向の小さい金属の水酸化物を添加すると、アクリルゴムの温水浸漬後の接着性維持とスコーチタイムの短縮抑制を両立させることが可能となる。金属のイオン化傾向は、金属の標準酸化還元電位によって表現される。イオン化傾向の小さい金属の水酸化物とは、標準酸化還元電位（Ｅ０）が−２．５０Ｖ以上（０Ｖに近い）の金属の水酸化物であり、具体的には、水酸化マグネシウムや水酸化アルミニウムである。一方、標準酸化還元電位の上限値は、−１．５Ｖ以下であることが好ましい。
【００３２】
標準酸化還元電位が−２．５０Ｖ以上の金属からなる金属水酸化物は、アクリルゴム１００質量部に対して、０．１〜０．５質量部含有させる。このとき、温水浸漬後の接着性維持とスコーチタイムの短縮抑制を両立させることができる。
【００３３】
アクリルゴム組成物は、以上の各成分以外に、必要に応じて、公知の配合剤、例えば、架橋剤、架橋促進剤、補強剤、充填剤、老化防止剤、安定剤、可塑剤等を適宜添加してもよい。
【００３４】
アクリルゴム組成物は、オープンロール、密閉式混練機(ニーダ、インターミックス、バンバリーミキサ等)の適宜の混合方法によって配合することによって調製することができる。
【００３５】
未架橋のアクリルゴム組成物を架橋させる際の条件は、加熱温度が通常、１５０℃以上、好ましくは１５０〜２００℃であり、架橋時間が通常、数分〜数時間程度である。また、架橋時の加熱方法としては、プレス加熱、蒸気加熱、オーブン加熱、熱風加熱等の適宜の方法を採用することができる。
【００３６】
架橋アクリルゴム部材の成形方法は、特に限定されない。圧縮成形法、射出成形法、押出成形法、トランスファー成形法など、いずれの方法を用いることもできる。また、架橋方法は、部材の形状などに応じて選択すればよく、成形と架橋を同時に行う方法、成形後に架橋を行う方法のいずれでもよい。
【００３７】
架橋アクリルゴム部材は、上記のアクリルゴム組成物を架橋させたものである。したがって、架橋アクリルゴム部材は、活性塩素基タイプのアクリルゴムと、ＤＢＰ吸収量が１５０ｃｍ３／１００ｇ以上のカーボンブラックと、標準酸化還元電位が−２．５０Ｖ以上の金属からなる金属水酸化物とを含有し、アクリルゴムは、トリアジンチオール・ジチオカルバミン酸塩で架橋されている。そして、アクリルゴム１００質量部に対して、カーボンブラックを３０〜１００質量部、金属水酸化物を０．１〜０．５質量部含有している。
【００３８】
本発明の架橋アクリルゴム部材は、例えば、自動車等の輸送機械、一般機器・装置、電子・電気、建築等の幅広い分野において、Ｏ−リング、オイルシール、ベアリングシール等のシール材等として有用である。特に、自動変速機のＢＰＳとして有用である。
【実施例】
【００３９】
以下、実施例を用いて、本発明をより詳細に説明する。
（実施例１〜５、比較例１〜１１）
実施例、比較例に用いたアクリルゴム組成物の原料および組成は、以下のとおりである。
【００４０】
＜共通配合＞
アクリルゴム：Noxtite PA402K（ユニマテック社製、活性塩素基タイプのアクリルゴム）１００質量部、
充填剤：乾式シリカ（日本アエロジル社製AEROSIL 200）５質量部、
加工助剤：パラフィンワックス（大内新興化学工業社製、サンノック）２質量部、
ステアリン酸：（花王社製、ルナックS30）１質量部、
老化防止剤：4,4‘-ビス（α,α-ジメチルベンジル）ジフェニルアミン（大内新興化学工業社製、Nocrac CD）２質量部
【００４１】
＜架橋剤＞
（１）架橋系１：トリアジンチオール・ジチオカルバミン酸塩系架橋剤
2,4,6-トリメルカプト-S-トリアジン（大内新興化学工業社製ノクセラーTCA）０．６質量部
ジエチルジチオカルバミン酸亜鉛（大内新興化学工業社製ノクセラーBZ）１．５質量部
テトラエチルチウラムジスルフィド（大内新興化学工業社製ノクセラーTET-G）０．５質量部
（２）架橋系２：硫黄・金属石鹸系架橋剤
硫黄０．３質量部
精製ソーダ石鹸（花王社製NS-Soap）３．５質量部
ステアリン酸カリウム（日本油脂社製ノンサールSK-1）１．２質量部
【００４２】
＜カーボンブラック＞
ＣＢ１：ＭＡＦ−ＨＳグレード（１８６）、東海カーボン社製 シーストG-116HM
ＣＢ２：ＳＲＦ−ＨＳグレード（１５２）、東海カーボン社製 シーストG-FY
ＣＢ３：ＳＲＦ−ＨＳグレード（１４０）、東海カーボン社製 シーストG-SVH
ＣＢ４：ＦＥＦグレード（ＤＢＰ吸収量：１１５）、東海カーボン社製 シーストG-SO
（  ）内の数値は、ＤＢＰ吸収量（ｃｍ３／１００ｇ）。
【００４３】
＜金属水酸化物＞
Ｃａ（ＯＨ）２：水酸化カルシウム（Ｃａ：Ｅ０＝−２．８４Ｖ）
Ｍｇ（ＯＨ）２：水酸化マグネシウム（Ｍｇ：Ｅ０＝−２．３６Ｖ）
Ａｌ（ＯＨ）３：水酸化アルミニウム（Ａｌ：Ｅ０＝−１．６８Ｖ）
（  ）内の数値は、金属の標準酸化還元電位Ｅ０（Ｖ）である。
【００４４】
３ｌニーダーおよび１０インチオープンロールを用いて、共通配合（アクリルゴムを１００質量部とする）に対して、表１および表２に記載の成分を配合して、アクリルゴム組成物の生地を調製した。得られたゴム生地から、プレス加工を行って、約２ｍｍ厚さの未架橋ゴムシートを作製した。その後、架橋条件：１８０℃×１０分で架橋させて、２ｍｍ厚の架橋ゴムシートを作製した。
【００４５】
＜ゴム生地の特性＞
（１）ムーニー粘度、スコーチタイム
ＪＩＳ  Ｋ６３００−１：２００１準拠、
試験温度：１２５℃、ムーニー粘度：最低ムーニー粘度、スコーチタイム：T5[min.]
【００４６】
＜架橋ゴムシートの特性＞
（２）常態値
硬さ：ＪＩＳ  Ｋ６２５３−３：２０１２準拠
引張強さ、破断時伸び：ＪＩＳ  Ｋ６２５１：２０１０準拠
【００４７】
（３）圧縮永久歪み率
ＪＩＳ  Ｋ６２６２：２００６準拠
試験条件：１５０℃、７０時間、試験片：φ２９、厚さ：１２．５ｍｍ（Plied Disk）
【００４８】
（４）接着試験
基材：SPCC、化成処理：リン酸亜鉛マグネシウム、
接着処理：ノボラック型フェノール樹脂を接着性成分とし、レゾール型フェノール樹脂を硬化剤として添加してなる接着剤（参考特許：特開平１０-１２１０２０号公報で規定される接着剤）
接着剤の焼付条件：１３０℃、１５分、ゴムの架橋条件：２００℃、２分
評価方法：ゴム剥離試験後のゴム残存率［％］、温水浸漬条件：８０℃、７０時間
【００４９】
評価結果を表１と表２に示した。
【００５０】
【表１】
2018203917.tif 000002
【００５１】
【表２】
2018203917.tif 000003
【００５２】
表１と表２から以下のことが分かった。
実施例１〜５のゴムシートは、スコーチタイム（T5）が長く、引張強さは大きく（１０．０ＭＰａ以上）、圧縮永久歪み率は小さく、温水浸漬後の接着性も良好で、必要な材料特性全てにおいて、優れた材料であった。
比較例１〜３のゴムシートは、架橋系２によって架橋したものであるが、引張り強さは高く、接着性も良好であるが、圧縮永久歪み率に劣るものであった。
比較例４のゴムシートは、架橋系１によって架橋したものであるが、金属水酸化物を添加していないため、圧縮永久歪み率は良好であるが、温水浸漬後の接着性に劣るものであった。
比較例５、６のゴムシートは、架橋系１によって架橋したものであるが、金属水酸化物として水酸化カルシウムを用いたため、温水浸漬後の接着性は改良されるが、スコーチタイム（T5）が著しく短くなってしまい、架橋成形性に影響を及ぼす可能性があった。
比較例７〜１０のゴムシートは、配合されるカーボンブラックのＤＢＰ吸収量が小さいものであるか、ＤＢＰ吸収量が１５０ｃｍ３／１００ｇ以上のカーボンブラックの含有量が少ないものであるため、引張強さが低いものであった。
比較例１１のゴムシートは、金属水酸化物として水酸化マグネシウムを用いたものであるが、添加量が多いため、スコーチタイム（T5）が短いものであった。